(57)【要約】      （修正有）【課題】保存安定性に優れ長期に撥水を維持し、安全性にも優れ、二液を混合する煩わしい作業を軽減する自動車用窓ガラス撥水コーティング剤を提供する。【解決手段】酸またはアルカリ触媒を用いずに、一般式2013203797.tif 000005（但し、式中ｎは１２以上、ｍは１〜２、ｚは２〜３である）で示される長鎖アルキルアルコキシシランまたは溶剤を含む薬剤を、ガラス面にスポンジや布等により延展後、またはトリガースプレーボトル、エアゾール缶等に充填しスプレー後、乾燥して処理することを特徴とする自動車用窓ガラス撥水コーティング剤。【選択図】なし【特許請求の範囲】
【請求項１】
一般式
2013203797.tif 000004
（但し、式中ｎは１２以上、ｍは１〜２、ｚは２〜３である）で示される長鎖アルキルアルコキシシランまたは溶剤を含むことを特徴とする自動車用窓ガラス撥水コーティング剤。
【発明の詳細な説明】
【技術分野】
【０００１】
本発明は、長鎖アルキルアルコキシシランを主剤とする自動車用窓ガラス撥水コーティング剤に関する。
【背景技術】
【０００２】
従来，自動車ガラスの撥水処理剤としてはポリジメチルシロキサンなどをアルコール類に分散させた特許文献１が提案されているが、しかし水滴滑落性に優れるものの、撥水持続性が劣る傾向にあった。
【０００３】
この問題を解決するために、フルオロアルキルシラン、酸触媒、水、アルコール溶液からなる撥水剤が特許文献２、特許文献３提案されたが、フルオロアルキルシラン、酸触媒、水、アルコール溶液からなる撥水処理剤はシランと触媒が徐々に反応し、液が不安定なばかりか水滴滑落性や持続性が時間の経過とともに徐々に劣る問題や触媒として酸を使用することから安全面の問題があった。
【０００４】
この問題を解決するために、フルオロアルキルシランを含有するアルコール溶液と、酸触媒を含有したアルコール溶液と分離させた二液型の撥水剤が特許文献４、特許文献５にて提案され製品の保存安定性の問題が解決されたが、撥水処理作業の直前に二液を混合する必要があり作業の手間がかかるなど作業が煩雑になった。依然、触媒として酸を使用することからの安全面の問題については未解決であった。
【先行技術文献】
【特許文献】
【０００５】
【特許文献１】特公昭５０−１５４７３公報
【特許文献２】特開平５−３１１１５６公報
【特許文献３】特開平９−１０４８６１公報
【特許文献４】特開平９−５３０６５公報
【特許文献５】特開２００３−１６０３６１公報
【発明の概要】
【発明が解決しようとする課題】
【０００６】
本発明の目的は、持続性に優れ、製品の保持安定性を損なうことがなく、また触媒としての酸またはアルカリ剤を全く使用しない安全でかつ作業が簡単な自動車用窓ガラス撥水コーティング剤を提供することにある。
【課題を解決するための手段】
【０００７】
上述の目的は下記第一の発明によって達成される。
【０００８】
＜第一の発見＞
一般式
2013203797.tif 000002
（但し、式中ｎは１２以上、ｍは１〜２、ｚは２〜３である）で示される長鎖アルキルアルコキシシランまたは溶剤を含むことを特徴とする自動車用窓ガラス撥水コーティング剤。
【発明の効果】
【０００９】
本発明の、自動車用窓ガラス撥水コーティング剤により持続性、保存安定性に優れ、かつ安全性に優れており、また、混合作業がないことから大幅に作業性が改善された。
【発明を実施するための形態】
【００１０】
本発明の長鎖アルキルアルコキシシランは一種類又は二種類以上用いても良く、含有量は０．１ｗｔ％〜１００ｗｔ％で、作業性などの点から５ｗｔ％〜１００ｗｔ％が好ましい。
【００１１】
本発明の長鎖アルキルアルコキシシランを含有する液に使用する溶剤は、アルコール類、飽和・不飽和炭化水素、石油留分、多価アルコール、エーテル類、芳香族炭化水素、などが挙げられる。溶剤は一種類又は二種類以上を用いて良い。
【００１２】
上記アルコール類としては、例えばメタノール、エタノール、プロパノール、ｉ−プロパノール、ブタノール等が、飽和・不飽和炭化水素としては、例えばヘキサン、シクロヘキサン、ヘキセン、オクタン、オクテン、イソオクテン等が挙げられ、石油留分としては例えば、ガソリン、灯油、軽油等が、多価アルコールとしては、例えばエチレングリコール、プロピレングリコール、ブチレングリコール、グリセリン、ペンタンジオール、ヘキシレングリコール等が、エーテル類としては例えば、ジエチルエーテル、メチルエチルエーテル、ジプロピルエーテル、ジエチレングリコール、ジエチレングリコールモノメチルエーテル、ジエチレングリコールジメチルエーテル、ジエチレングリコールモノエチルエーテル、エチレングリコールモノフェニルエーテル、テトラヒドロフラン、ジオキサン等が、また芳香族化合物としては、ベンゼン、トルエン、キシレン、クメン、メチルナフタレン、エチルナフタレン等が挙げられる。溶剤の含有量は塗布作業の利便性から５ｗｔ％〜９５ｗｔ％が好ましい。
【００１３】
本発明の撥水処理剤には、さらに香料、紫外線吸収剤などの添加剤を添加することができる。また、原料中に含まれる微量の成分や製造工程の段階で吸収する成分を含有してもよい。
【００１４】
従来、比較的短鎖長アルキル基を持つアルコキシシランを用いて、触媒として酸を使用することが必須であり、酸の使用によりアルキルアルコキシシランのシラノール化が進み、ガラスと反応して撥水性を発現させるという原理に基づいているが、本発明の長鎖長のアルキルアルコキシシランの場合には、酸が存在すると嵩高なために密集した状態でシラノール化反応がすすむためアルキルシラン同子の反応が支配的になりガラス表面に均一な単層被膜が生成しにくいと推察される、一方酸を添加しないとシラノール化反応がゆっくりとすすむためにガラス表面のＯＨ基との脱水縮合が支配的に進むことで、単層被膜が得られ撥水性が飛躍的に向上したと考えられる。
【００１５】
本発明の撥水処理剤はボトルに充填しスポンジや布等により延展後、またはトリガースプレーボトル、エアゾール缶等に充填しスプレー後、乾燥して処理することにより用いられる。
【実施例】
【００１６】
以下、本発明を実施例により詳細に説明する。
【００１７】
＜実施例１＞
オクタデシルトリメトキシシラン０．００５ｇを１８ｃｍ×１３ｃｍのカラス板に垂らし、乾いたタオルで拭きのばしながら拭きあげ、２４時間室温にて乾燥させ試験片を得て耐熱性、耐摩耗性、耐候性について評価した。
＜実施例２＞
ドデシルトリエトキシシラン０．００５ｇを１８ｃｍ×１３ｃｍのカラス板に垂らし、乾いたタオルで拭きのばしながら拭きあげ、２４時間室温にて乾燥させ試験片を得て耐熱性、耐摩耗性、耐候性について評価した。
＜実施例３＞
オクタデシルトリメトキシシラン１０ｗｔ％と、イソプロピルアルコール９０ｗｔ％を配合撹拌し得られた自動車用窓ガラス撥水コーティング剤０．５ｇを１８ｃｍ×１３ｃｍのカラス板に垂らし、乾いたタオルで拭きのばしながら拭きあげ、２４時間室温にて乾燥させ試験片を得て耐熱性、耐摩耗性、耐候性について評価した。
＜実施例４＞
オクタデシルトリメトキシシラン５０ｗｔ％と、イソプロピルアルコール５０ｗｔ％を配合撹拌し得られた自動車用窓ガラス撥水コーティング剤０．１ｇを１８ｃｍ×１３ｃｍのカラス板に垂らし、乾いたタオルで拭きのばしながら拭きあげ、２４時間室温にて乾燥させ試験片を得て耐熱性、耐摩耗性、耐候性について評価した。
＜比較例１＞
イソプロピルアルコール４７．５ｗｔ％と、硝酸（６０％）２．５％と、オクタデシルトリメキシシラン５０ｗｔ％とを順次配合撹拌し得られた自動車用窓ガラス撥水コーティング剤０．１ｇを１８ｃｍ×１３ｃｍのカラス板に垂らし、乾いたタオルで拭きのばしながら拭きあげ、２４時間室温にて乾燥させ試験片を得て耐熱性、耐摩耗性、耐候性について評価した。
＜比較例２＞
デシルトリメトキシシラン０．００５ｇを１８ｃｍ×１３ｃｍのカラス板に垂らし、乾いたタオルで拭きのばしながら拭きあげ、２４時間室温にて乾燥させ試験片を得て耐熱性、耐摩耗性、耐候性について評価した。
＜比較例３＞
ヘキシトリエトキシシラン０．００５ｇを１８ｃｍ×１３ｃｍのカラス板に垂らし、乾いたタオルで拭きのばしながら拭きあげ、２４時間室温にて乾燥させ試験片を得て耐熱性、耐摩耗性、耐候性について評価した。
＜比較例４＞
イソプロピルアルコール９３ｗｔ％と、硝酸（６０％）２％と、トリデカフルオロオクチルトリメトキシシラン５ｗｔ％とを順次配合撹拌し得られた自動車用窓ガラス撥水コーティング剤０．１ｇを１８ｃｍ×１３ｃｍのカラス板に垂らし、乾いたタオルで拭きのばしながら拭きあげ、２４時間室温にて乾燥させ試験片を得て耐熱性、耐摩耗性、耐候性について評価した。
【００１８】
＜耐熱性測定方法＞
試験片を８０度の温水に６時間浸漬し、試験後の接触角が試験前の接触角を９５％保持している場合を◎、９０％から９５％以下の場合は○、８５％から９０％以下の場合は△、８５％以下は×として評価した。
【００１９】
＜耐摩耗性測定方法＞
市販の研磨材入りの油膜除去剤を背板付スポンジに１ｇ取り１ｋｇの分銅を載せ試験片面上を１０往復させ、験後の接触角が試験前の接触角を９５％保持している場合を◎、９０％から９５％以下の場合は○、８５％から９０％以下の場合は△、８５％以下は×として評価した。
【００２０】
＜耐候性測定方法＞
試験片を屋外のアスファルト面から１ｍの高さに処理面を地表に垂直、真南に向け設置し、１８０日後の接触角が試験前の接触角を９５％保持している場合を◎、９０％から９５％以下の場合は○、８５％から９０％以下の場合は△、８５％以下は×として評価した。
【００２１】
以上の試験結果を下記表１に示した。
【００２２】
表1
2013203797.tif 000003
【００２３】
表１から明らかのように、本発明の自動車用窓ガラス撥水コーティング剤は、持続性、かつ安全性に優れており、また、混合作業がないことから大幅に作業性が改善された。
【産業上の利用可能性】
【００２４】
本発明の自動車用窓ガラス撥水コーティング剤は、持続的に撥水を付与し自動車フロントガラスやミラーになどへの水滴付着防止に利用可能である。